(57)【要約】【課題】オフセット印刷用塗工紙の風合いを得られ、顔料インク印字部の耐擦過性や印字品質に優れ、さらに安価なインクジェット記録媒体を提供する。【解決手段】木材パルプを主成分とする原紙の片面又は両面に、カオリンを含む顔料及びバインダーを主成分とするインク受容層を設けたインクジェット記録媒体であって、インク受容層の全ての無機顔料に対しカオリンを５０質量％以上含有し、かつインク受容層中に、二価以上の水溶性無機金属塩を全ての無機顔料１００質量部に対して０．１〜１．０質量部の割合で含有するインクジェット記録媒体である。【選択図】なし【特許請求の範囲】
【請求項１】
木材パルプを主成分とする原紙の片面又は両面に、カオリンを含む顔料及びバインダーを主成分とするインク受容層を設けたインクジェット記録媒体であって、前記インク受容層の全ての無機顔料に対し前記カオリンを５０質量％以上含有し、かつ前記インク受容層中に、二価以上の水溶性無機金属塩を前記全ての顔料１００質量部に対して０．１〜１．０質量部の割合で含有するインクジェット記録媒体。
【請求項２】
前記カオリンの平均粒子径をレーザー回折法により測定したとき、０．４μｍ以上４．２μｍ未満の粒子が体積基準の換算値で６４％以上を占める請求項１記載のインクジェット記録媒体。
【請求項３】
前記インク受容層は、前記全ての無機顔料に対してゲル法シリカを１０〜３０質量％含有する請求項１または２記載のインクジェット記録媒体。
【発明の詳細な説明】
【技術分野】
【０００１】
本発明はオフセット印刷用塗工紙の風合いを持つインクジェット記録媒体に関する。
【背景技術】
【０００２】
インクジェット記録方式は、フルカラー化が容易なことや印字騒音が少ない事などから、印字性能の急速な向上に伴って多くの用途に利用されてきている。これらの用途として、例えば、文書作成ソフトからの文書記録、デジタル写真などのデジタル画像の記録、銀塩写真や本などの美麗な印刷体をスキャナーで取り込んでの複製、比較的少枚数のポスターなどの展示用画像作成が挙げられる。また、これらの用途毎に適した構成のインクジェット記録媒体が提案されており、例えば、単に文字を記録する場合は、紙上に直接記録する普通紙タイプの媒体が使用され、高い解像度と色再現性を得たい場合は、塗工層としてインク受容層を設けた塗工紙タイプの媒体が使用される。特に、銀塩写真に匹敵するような高い光沢度が要求される場合は、塗工タイプの塗工層をキャスト方式で形成したキャスト紙タイプの媒体などが使用される。
【０００３】
インクジェット記録方式の種々の分野への展開の一つとして、印刷分野が挙げられる。従来この分野では、主にオフセット方式が用いられてきたが、オフセット印刷方式は版を必要とし、製版、印刷の工程を経て印刷される。一方、インクジェット記録方式は、オフセット印刷方式と比較すると製版する必要がないため、少ロット印刷に容易に対応できると共に安価であり、一部毎に異なる可変情報を印刷することが可能となり、色の調整等の印刷機の操作に熟練の技術を必要としない等のメリットがある。
ただし、従来の印刷物を代替することを考慮すると、インクジェットによる印字物にはオフセット印刷物と同等の風合いが求められる。また、オフセット印刷用紙には、マット調からグロス調まで白紙光沢度の違いにより区分されたグレードが存在するが、インクジェット記録用紙では、印刷物に高級感やインパクトを与えるグロス調塗工紙の製造が困難であった。
【０００４】
ところで、高品質なインクジェット記録画像を印字する場合、画像の色再現性の向上に伴ってプリンターからのインク吐出量が多くなるため、十分なインク吸収容量を有するインク受容層をインクジェット用紙に形成することが必要となる。このようなことから、インク受容層として、従来から合成非晶質シリカなどの多孔性物質が用いられる場合が多いが、この場合、インク吸収性は向上するものの光沢度が低く、質感もオフセット印刷物と異なるという問題がある。
又、インク受容層の光沢度を高めたキャスト紙タイプのインクジェット記録媒体の場合、一般のオフセット印刷用塗工紙と比べて光沢度が非常に高くなり、また用紙が厚手であるため、やはりオフセット印刷物と風合いが異なる。又、インク受容層は、高価な原料、例えばシリカ、アルミナ、ポリビニルアルコール、エチレン酢酸ビニルエマルジョン、インク定着剤（ポリアミン系、ＤＡＤＭＡＣ系、ポリアミジン系等）などを多量に用いているため、一般のオフセット印刷用塗工紙に比べ、製造原価が高い。
【０００５】
一方、カオリンや炭酸カルシウムを塗工層の顔料として含有する一般的なオフセット印刷用塗工紙に対し、インクジェットプリンターで印字を行うと、塗工層のインク吸収容量が低いためにフェザーリング（滲み）、ブリード（色境界滲み）、ベタ部の印字ムラ（印字部の濃度ムラ）、コックリング（印字部の波打ち）、コスレ（印字部の擦過キズ）といった現象が起きる。
【０００６】
これら問題を解決するために、インクと用紙の両方の側面から検討が行われている。
例えば、インク受容層を形成する顔料としてカオリンを９０質量部以上含有し、前記カオリンのうち５〜１５質量部のカオリンの平均粒径が１．５μｍ以上であるインクジェット記録用紙に印字するインクとして、顔料と親水性高分子化合物の割合を６０／４０〜９５／５とするインクジェット用水性顔料インクが提案されている（特許文献１）。
又、風合いが一般コート紙に近いインクジェット記録媒体として、支持体表面にカオリン及び非晶質合成シリカを主に含有する下層側のインク受容層と、気相法アルミナを主な顔料とする上層側のインク受容層を設けたものが開示されている（特許文献２）。
さらに、顔料インクのみならず染料インクへの適性が優れるインクジェット記録シートにおいて、インク受容層中にシリカ１０〜９０質量％と、炭酸カルシウム及び／またはカオリナイト９０〜１０質量％とを含有することが開示されている（特許文献３）。
【０００７】
又、記録層（インク受容層）中に、平均粒子径０．２〜２．０μｍで、かつ１≦Ｌ／Ｗ≦５０（Ｌは粒子の長径、Ｗは粒子の短径（厚み）を表す）を満足する顔料を有し、ＪＩＳ−Ｚ  ８７４１による７５°光沢度が４０％以上であるインクジェット記録用塗工紙が開示されている（特許文献４）。
【先行技術文献】
【特許文献】
【０００８】
【特許文献１】特開２００４−９１６２７号公報
【特許文献２】特開２００５−１０３８２７号公報
【特許文献３】特開２００５−２９７４７３号公報
【特許文献４】特開２００４−２０９９６５号公報
【発明の開示】
【発明が解決しようとする課題】
【０００９】
このように、一般的なオフセット印刷用塗工紙に風合いを近付けたインクジェット記録用紙にインクジェット記録することが検討されているが、いずれも充分な印字品質を得られていない。
例えば、特許文献１に開示された顔料インクは、白紙光沢度が低い記録用紙（マット調のインクジェット記録用紙）に印字する場合には、ある程度の印字部耐擦過性を得ることができるが、白紙光沢度が比較的高い記録用紙（グロス調のインクジェット記録用紙）に記録する場合に十分な耐擦過性を得ることが難しい。
また、特許文献２記載のインクジェット記録媒体の場合、インク受容層を２層にする必要があり生産性やコストの点で改善の余地がある。
特許文献３記載のインクジェット記録シートの場合、シリカと炭酸カルシウムおよび／又はカオリンをインク受容層中に併用するため、インク吸収性とオフセット印刷用塗工紙並みの高い光沢度とが両立できない。一方、特許文献４記載のインクジェット記録用塗工紙の場合、光沢度は高いもののインク吸収性や印字部分の耐擦過性が十分ではない。
【００１０】
従って本発明の目的は、オフセット印刷用塗工紙の風合いをもち、顔料インク印字部の耐擦過性や印字品質に優れ、さらに安価なインクジェット記録媒体を提供することにある。
【課題を解決するための手段】
【００１１】
本発明者らはインクジェット印刷に適し、オフセット印刷用塗工紙の風合いを得られるインクジェット記録媒体について鋭意検討した結果、インク受容層中に特定の顔料及び助剤を配合することで上記課題を解決できることを見出した。
すなわち、本発明のインクジェット記録媒体は、木材パルプを主成分とする原紙の片面又は両面に、カオリンを含む顔料及びバインダーを主成分とするインク受容層を設けたインクジェット記録媒体であって、前記インク受容層の全ての無機顔料に対し前記カオリンを５０質量％以上含有し、かつ前記インク受容層中に、二価以上の水溶性無機金属塩を前記全ての顔料１００質量部に対して０．１〜１．０質量部の割合で含有する。
【００１２】
前記カオリンの平均粒子径をレーザー回折法により測定したとき、０．４μｍ以上４．２μｍ未満の粒子が体積基準の換算値で６４％以上を占めることが好ましい。
前記インク受容層は、前記全ての無機顔料に対してゲル法シリカを１０〜３０質量％含有することが好ましい。
【発明の効果】
【００１３】
本発明によれば、オフセット印刷用塗工紙の風合いを得られ、顔料インク印字部の耐擦過性や印字品質に優れ、さらに安価なインクジェット記録媒体が得られる。
【発明を実施するための形態】
【００１４】
以下本発明のインクジェット記録媒体に係る実施形態について説明する。
（原紙）
原紙は木材パルプを主成分とする。原料パルプとして、化学パルプ（針葉樹の晒または未晒クラフトパルプ、広葉樹の晒または未晒クラフトパルプ等）、機械パルプ（グラウンドパルプ、サーモメカニカルパルプ、ケミカルサーモメカニカルパルプ等）、脱墨パルプ等のパルプを単独または任意の割合で混合して使用することができる。
原紙の抄紙ｐＨは、酸性、中性、アルカリ性のいずれでも良い。
【００１５】
また、原紙中の填料量が増えると、紙の不透明度が向上する傾向があるため、紙中に填料を含有させることは好ましい。填料としては、水和珪酸、ホワイトカーボン、タルク、カオリン、クレー、炭酸カルシウム、酸化チタン、合成樹脂填料等の公知の填料を使用することができる。さらに、原紙には必要に応じて、硫酸バンド、サイズ剤、紙力増強剤、歩留まり向上剤、着色剤、染料、消泡剤、ｐＨ調整剤等の助剤を含有しても良い。なお原紙の坪量は特に制限されない。
【００１６】
本発明においては、原紙に嵩高紙を用いることが好ましい。嵩高紙とは、一般用紙よりも低密度（0.5〜0.7ｇ／ｃｍ３程度）な紙であり、パルプスラリーに低密度化薬品を配合する、嵩高填料を配合する等、公知の方法で抄紙して得ることができる。
前記低密度化薬品としては、油脂系非イオン性界面活性剤、糖アルコール系非イオン界面活性剤、糖系非イオン界面活性剤、多価アルコールの脂肪酸エステル等の多価アルコール型非イオン界面活性剤、高級アルコール、高級アルコール又は高級脂肪酸のエチレンオキサイド若しくはプロピレンオキサイド付加物、脂肪酸ポリアミドアミン、飽和脂肪酸モノアミド、脂肪族第4級アンモニウム塩などを低密度化薬品として例示することができる。特に飽和脂肪酸モノアミドを用いることが好ましい。
【００１７】
嵩高紙としては、特開2005-54331号公報に記載された中性嵩高紙が挙げられる。前記嵩高填料としては、例えば、特開2001-214395号公報に開示された無定型シリケート、および特開2003-49389号公報に開示された無機微粒子・シリカ複合凝集体粒子を用いることができる。嵩高紙を原紙に用いた場合、同じ坪量の一般紙を用いた場合と比較すると、紙の剛度が高く搬送性に優れる、寸法安定性が高くカール・コックリングが低減できる等の利点がある。
【００１８】
原紙にインク受容層を設ける前に、紙力増強やサイズ性付与などを目的とし、澱粉、ポリビニルアルコール、サイズ剤などから調成されたサイズプレス液を含浸または塗布しても良い。含浸または塗布の方法については特に制限されないが、ポンド式サイズプレスに代表される含浸法；又は、ロッドメタリングサイズプレス、ゲートロールコーター、若しくはブレードコーターに代表される塗布法；で行われることが好ましい。また、該サイズプレス液を含浸、又は塗布する際に、本発明の効果を損なわない範囲で、必要に応じて蛍光染料、導電剤、保水剤、耐水化剤、ｐＨ調整剤、消泡剤、潤滑剤、防腐剤、界面活性剤等の助剤を任意の割合で混合することができる。
【００１９】
（インク受容層）
１．インク受容層の顔料
インク受容層の顔料は、カオリンを主成分とする。カオリンはカオリナイト、ハロイサイト、ディッカイト、ナックライトといったカオリン鉱物を少なくとも１種類以上含む粘土であり、一般的なオフセット印刷用塗工紙に使用される公知のカオリンであればいかなるものを用いて良い。カオリンとしては、例えば、ジョージア産、ブラジル産、中国産等の産地のものや、１級、２級、デラミ等のグレードのものが存在するが、カオリンの産地やグレードはこれらに限定されない。又、１種類または２種類以上のカオリンを混合したものを適宜選択して顔料として使用することができる。また、インク受容層の全ての無機顔料に対し、上記したカオリンを５０質量％以上含有することが必要であり、好ましくはカオリンを７０重量％以上含有する。カオリンを５０質量％以上含有する理由として、カオリンの形状は板状であり、その配合量が多いほど白紙や印刷物の光沢度を高くしやすい傾向がある。この為、インク受容層中のカオリンの配合量が多いほどカレンダ処理線圧を低くすることができ、インク吸収に有効な塗工層の空隙を維持しやすいためである。
【００２０】
上記したカオリンの平均粒子径をレーザー回折法により測定したとき、０．４μｍ以上４．２μｍ未満の粒子が体積基準の換算値で６４％以上を占めることが好ましい。これは、粒度分布が上記範囲に集中していると、粒度分布の幅が狭く、粒子径が揃っているため、顔料粒子の充填密度が低く、ポーラスで嵩高なインク受容層を形成できるからと考えられる。ポーラスなインク受容層は、顔料の充填状態が密なインク受容層よりもインク吸収性に優れる。
【００２１】
一方、上記粒度分布を持つカオリンに代えて、０．４μｍ以上４．２μｍ未満の粒子が体積基準の積算値で６４％未満となる粒度分布を有するカオリンを用いた場合、カオリンの粒度分布がブロードであるため、インク受容層中にカオリンが細密充填され、インク吸収性が低下する。
ここで、０．４μｍ以上４．２μｍ未満の粒子が体積基準の積算値で６４％未満であり、かつ０．４μｍ未満の粒子を多く含むカオリンを使用した場合、インク受容層が密となるためインク吸収性が低下する。
又、０．４μｍ以上４．２μｍ未満の粒子が体積基準の積算値で６４％未満であり、かつ４．２μｍ以上の粒子を多く含むカオリンを使用した場合、インク受容層の塗工表面に形成される細孔の数が少なくなるため、インクの吸収チャンネルが減り、インクの吸収性が劣る。さらに、このような粒子を用いると塗工表面の平滑性が悪化するため、所望の白紙光沢度を得るために強力なカレンダー処理を行わなければならず、塗工層中の空隙が減少してインク吸収性が劣る。
【００２２】
レーザー回折法による粒度分布の測定は、光の散乱現象を利用したものであり、ミー(Mie)理論とフラウンホーファー近似式により求められる。但し、粒度測定機によって散乱光から粒度分布を算定する方法が異なるため、本発明においては、レーザー法粒度測定機（マルバーン社製マスターサイザーＳ型、光源は赤色光が６３３ｎｍ（Ｈｅ−Ｎｅレーザー）、青色光が４６６ｎｍ（ＬＥＤ））によって測定した値を使用する。
又、粒度分布の測定方法は、純水中にカオリンを含む試料スラリーを滴下混合して均一分散体としたものをサンプルに用いる。
【００２３】
また、インク受容層の顔料として、カオリンに加えてゲル法シリカを含むことが好ましい。本発明において「ゲル法シリカ」とは、ケイ酸ナトリウムと鉱酸（通常は硫酸）の中和反応を酸性のｐＨ領域で進行させることにより、一次粒子の成長を抑えた状態で凝集を起こして得られる湿式法合成非晶質シリカ微粒子を言う。ゲル法シリカは沈降法シリカ（ケイ酸ナトリウムと鉱酸の中和反応をアルカリ性のｐＨ領域で進行させて製造）に比較して、凝集後の反応時間が長く、一次粒子間結合が強く、また、細孔容積が大きくなる傾向にある。このためインク吸収性・耐擦過性能に優れる。
【００２４】
ゲル法シリカの平均二次粒子径は、目標とする白紙光沢度によって変更することができ、白紙光沢度が４０％以上の高いレベルを目標とする場合には、平均二次粒子径が０．５μｍ以上４μｍ以下であることが好ましい。ゲル法シリカの平均二次粒子径が４μｍを超えると、得られるインクジェット記録媒体の平滑性や光沢感が低くなるが、マット調を目標とする場合には問題は少ない。一方、ゲル法シリカの平均二次粒子径が０．５μｍ未満の場合にはインク吸収性が低下したり、顔料を分散する際に塗料粘度が増大して塗料の分散性が悪化することがある。上述したゲル法シリカの平均二次粒子径は、コールターカウンター法で測定することができる。コールターカウンター法は、細孔を通過するサンプル粒子の電気抵抗を検出するものであり、ベックマンコールター社の商品名マルチサイザー３を用いることができる。
【００２５】
ゲル法シリカの吸油量については特に制限を設けないが、１５０ｍｌ／１００ｇ以上５００ｍｌ／１００ｇ以下であることが好ましく、２００ｍｌ／１００ｇ以上４００ｍｌ／１００ｇ以下であることがより好ましい。吸油量が１５０ｍｌ／１００ｇ未満であると、インク受容層のインクを保持する能力が十分でなく、印字部の耐擦過性やインク吸収性が劣る場合がある。吸油量が５００ｍｌ／１００ｇを超えると、顔料を分散する際、塗料粘度が増大して塗料の分散性が悪化する場合がある。
なお、吸油量の測定はＪＩＳ−Ｋ  ５１０１に定められた方法で行うことができる。
【００２６】
インク受容層中の全ての無機顔料に対し、ゲル法シリカを１０〜３０質量％含有することが好ましい。ゲル法シリカの含有量が１０質量％より少ない場合には、目的とするインク吸収性や耐擦過性の性能が得られにくい。また、ゲル法シリカの含有量が３０質量％より多いと、インクの浸透が過剰となり発色性が悪化したり、ムラが発生する可能性がある。さらに、ゲル法シリカの配合割合が増えるに伴い、オフセット印刷用紙の風合いから遠ざかる傾向にあると共に、高い光沢度が得られ難くなってグロス調の記録用紙を得ることが困難となる傾向にある。また、ゲル法シリカの配合割合が３０質量％を超えると、シリカの高い吸水性が起因となり、塗料の固形分が低くなって乾燥負荷の増大、生産速度の低下など、操業上不利となることがある。
【００２７】
インク受容層に用いるその他の無機顔料（以下、上記した粒径範囲のカオリン及びゲル法シリカ以外の無機顔料を、「その他の無機顔料」と称する）としては、一般的なオフセット印刷用塗工紙に使用される公知の顔料であればいかなるものも用いて良い。その他の無機顔料として、例えば上記した粒径範囲のカオリン以外のカオリン、ゲル法シリカ以外のシリカ、重質炭酸カルシウム、軽質炭酸カルシウム、シリカ複合炭酸カルシウム、タルク、上記カオリンを焼成した焼成カオリン、硫酸カルシウム、硫酸バリウム、二酸化チタン、酸化亜鉛、アルミナ、炭酸マグネシウム、酸化マグネシウム、珪酸カルシウム、ベントナイト、ゼオライト、セリサイト及びスメクタイト等の無機顔料の中から１種類又は２種類以上を適宜選択して使用することができる。
その他の無機顔料の配合割合は、インク受容層に用いる上記した粒径範囲のカオリン及びゲル法シリカの合計に対し、１０％質量以下であることが望ましい。
【００２８】
インク受容層表面の白紙光沢度を向上させるため、インク受容層中にプラスチックピグメント等の有機顔料を含有することができる。有機顔料の配合割合は、無機顔料（上記した粒径範囲のカオリン、ゲル法シリカ、及び他の無機顔料の合計）１００質量部に対して０〜４０質量部であることが好ましく、０〜３０質量部であることがより好ましく、１〜２５質量部であることが最も好ましい。
【００２９】
インク受容層中に有機顔料を全く配合しない場合、マット調のインクジェット記録媒体を得られるが、グロス調のインクジェット用紙の光沢度が十分ではないことがある。特に、インク受容層中のゲル法シリカの配合割合が増えるに伴い、インク受容層の光沢度が低下するため、グロス調のインクジェット用紙を製造するためには、ゲル法シリカの配合割合を増やすに伴って有機顔料の配合量も増やす必要がある。
一方、インク受容層中の無機顔料１００質量部に対し、有機顔料を４０質量部を超えて配合すると、高温に加熱されたカレンダーに通紙する際に有機顔料が溶融し、金属ロールに貼り付き、裂けや断紙トラブル等が発生する場合がある。なお、マット調インクジェット用紙を製造する場合には、有機顔料の配合量は特に制限されない。
【００３０】
有機顔料としては、密実型、中空型、またはコア−シェル型等のタイプを、必要に応じて単独または２種類以上混合して使用することができる。有機顔料の構成重合体成分としては、好ましくは、スチレン及び／またはメチルメタアクリレート等のモノマーを主成分とし、必要に応じてこれらと共重合可能な他のモノマーが用いられる。この共重合可能な他のモノマーとしては、例えば、α−メチルスチレン、クロロスチレン、ジメチルスチレン等のオレフィン系芳香族系モノマー、（メタ）アクリル酸メチル、（メタ）アクリル酸エチル、（メタ）アクリル酸ブチル、（メタ）アクリル酸２−エチルへキシル、（メタ）アクリル酸グリシジル、（メタ）アクリルニトリル等のモノオレフィン系モノマー；及び酢酸ビニル等のモノマー；が例示される。
【００３１】
また、上記した主成分のモノマーや他のモノマーに加え、さらに、アクリル酸、メタクリル酸、イタコン酸、マレイン酸、フマール酸、クロトン酸等のオレフィン系不飽和カルボン酸モノマー類；ヒドロキシエチル、メタアクリル酸ヒドロキシエチル、アクリル酸ヒドロキシプロピル、メタアクリル酸ヒドロキシプロピル等のオレフィン系不飽和ヒドロキシモノマー類；アクリルアミド、メタアクリルアミド、Ｎ−メチロールアクリルアミド、Ｎ−メチロールメタアクリルアミド、Ｎ―メトキシメチルアクリルアミド等のオレフィン系不飽和アミドモノマー類；ジビニルベンゼン等の二量体ビニルモノマー等を、一種または二種以上組み合わせて用いることができる。これらのモノマーは例示であり、共重合可能なモノマーであれば他のモノマーも使用することができる。
【００３２】
２．水溶性無機金属塩
インク受容層中に、二価以上の水溶性無機金属塩として、アルミニウム、マグネシウム、カルシウム等の塩酸塩、硫酸塩、硝酸塩等を含有する。上記した水溶性無機金属塩は、インク受容層中の全ての無機顔料１００質量部に対して０．１〜１．０質量部の割合で含まれる必要がある。
二価以上の水溶性無機金属塩をインク受容層中に含有させると乾燥性、耐擦過性、インク吸収性が向上する。この理由は明確ではないが、インクジェットインクがインク受容層に着弾した際にインクの顔料が速やかに凝集するためと考えられる。二価以上の水溶性無機金属塩の含有割合が０．１質量部未満の場合、乾燥性、耐擦過性、インク吸収性の向上効果が少ない。一方、二価以上の水溶性無機金属塩の含有割合が１．０質量部を超えると、顔料の凝集性が強くなり過ぎ、インク受容層用塗料の作製時に塗料中の無機顔料を凝集させ、塗工を非常に困難とする。
【００３３】
３．インク受容層のバインダー
インク受容層に用いるバインダーとしては、一般的なオフセット印刷用塗工紙に使用される公知のバインダーであればいかなるものも用いて良い。バインダーとしては、例えば酸化澱粉やエーテル化澱粉、エステル化澱粉等の澱粉類；ＳＢラテックスやＮＢラテックス等のラテックス類；ポリビニルアルコール及びその変性物；カゼイン；ゼラチン；カルボキシメチルセルロース；ポリウレタン；酢酸ビニル；及び不飽和ポリエステル樹脂等のバインダーの中から１種類又は２種類以上を適宜選択して使用することができる。
インク受容層用塗料（塗工液）の流動性や塗工適性の観点から、ラテックス類、澱粉類、またはそれらの混合物を用いることが好ましい。
【００３４】
インク受容層に含まれる全ての無機顔料の合計１００質量部に対し、バインダーの割合が４質量部以上３５質量部以下であることが好ましく、５質量部以上３０質量部未満であることがさらに好ましい。バインダーの含有量が４質量部未満の場合、インク受容層の強度が不足する傾向にある。一方、バインダーの含有量が３５質量部を超えると、インク受容層中に存在する空隙がバインダーによって満たされ、インクの吸収容量が少なくなるため、良好な印字品質を得ることが困難となる傾向にある。
【００３５】
（その他の成分）
インク受容層には、その他必要に応じて、顔料分散剤、増粘剤、保水剤、滑剤、消泡剤、抑泡剤、離型剤、発泡剤、着色染料、着色顔料、蛍光染料、防腐剤、耐水化剤、界面活性剤、ｐＨ調整剤等の助剤を適宜添加することができる。
【００３６】
（塗工量）
インク受容層の塗工量は特に制限を設けないが、片面あたり１ｇ／ｍ２以上４０ｇ／ｍ２未満であることが好ましく、特に片面あたり４ｇ／ｍ２以上３０ｇ／ｍ２未満であることが好ましい。塗工量が多いほどインク受容層の空隙量も多くなるため、インク吸収性が良好となる。
インク受容層の塗工量が片面あたり１ｇ／ｍ２未満の場合、基材となる原紙を充分に被覆することができないため、塗工紙表面にガサつきが残り、非塗工紙に似た風合いを帯び、本発明が所望する白紙光沢度を得ることが困難となり、目的としたオフセット印刷用塗工紙の風合いを持つインクジェット記録媒体を得ることができ難い。また、インク受容層の塗工量が片面あたり１ｇ／ｍ２未満の場合、インク受容層の吸収容量も充分ではないため、フェザーリングやブリードといった印字不良を起こしやすい。一方、インク受容層の塗工量が片面あたり４０ｇ／ｍ２以上になると、インク受容層塗工時の乾燥負荷が大きいため、作業性が劣り、また高コストとなる。
【００３７】
（塗工方法）
原紙上にインク受容層を設ける方法としては、一般的な塗工装置である、ブレードコーター、ロールコーター、エアーナイフコーター、バーコーター、ゲートロールコーター、カーテンコーター、グラビアコーター、フレキソグラビアコーター、スプレーコーター、サイズプレス等の各種装置を、オンマシンまたはオフマシンで使用することができる。
また、インク受容層は、原紙の片面又は両面に設けて良く、１層又は２層以上設けても良い。本発明においてはインク受容層が１層であっても充分な性能が得られるため、コストを低減する点からインク受容層を１層のみ設けることが好ましい。
【００３８】
ＪＩＳ  Ｚ  ８７４１による、インク受容層表面の光入射角７５度の白紙光沢度は特に制限されず、インクジェット記録媒体の用途に応じて適宜設定することが出来る。例えば、オフセット印刷用のグロス調塗工紙の風合いを付与するためには、７５度白紙光沢度が５５％以上８５％以下であることが好ましい。オフセット印刷用のマット調塗工紙の風合いを付与するためには、７５度白紙光沢度が２０％以上５５％未満であることが好ましい。
白紙光沢度の調整は、インク受容層を設けた後にマシンカレンダー、スーパーカレンダー、ソフトカレンダー、シューカレンダー等のカレンダー装置を用い、カレンダーの処理温度、処理速度、処理線圧、処理段数、ロールの径、および材質等の条件を適宜調整して処理することにより行うことができる。
また、オフセット印刷用のマット調塗工紙の風合いを付与する場合、カレンダー処理を行わなくてよい。
【００３９】
なお、本発明のインクジェット記録媒体は、インクジェットプリンターのみならず、電子写真プリンタにも使用することができる。
【実施例】
【００４０】
以下、本発明を実施例によって更に詳述するが、本発明はこれによって限定されるものではない。又、特に断らない限り、以下に記載する「部」及び「％」は、それぞれ「質量部」及び「質量％」を示す。
【００４１】
（原紙の作製）
広葉樹漂白クラフトパルプ（濾水度４００ｍｌ）１００質量％に対し、カチオン化澱粉を対パルプ０．５％添加し、アルキルケテンダイマーを対パルプ０．０５％添加し、硫酸バンドを対パルプ２％添加し、炭酸カルシウムを対パルプ１２％添加し、低密度化薬品として多価アルコールと脂肪酸のエステル化合物（ＫＢ−１１５（花王社製の製品名））０．３部を添加し、紙料とした。この紙料を用いてオントップツインワイヤー抄紙機で紙匹を形成し、３段のウェットプレスを行い乾燥した後、２ロールサイズプレスコーターにて１０質量％濃度の酸化澱粉水溶液を塗布して再び乾燥し、坪量８０ｇ／ｍ２の原紙を得た。
【００４２】
［実施例１］
カオリンＡ（エンゲルハード社製 ＥＣＬＩＰＳ６５０，０．４μｍ以上４．２μｍ未満の粒子が体積基準の換算値で６６．０％）８０部、ゲル法シリカＡ（製品名：ＮＩＰＧＥＬ  ＡＹ−２００、東ソーシリカ社製、平均二次粒子径１．８μｍ）２０部、有機顔料Ａ（変性スチレン系共重合体、製品名：Ｐ８９００、旭化成ケミカルズ社製）１０部、バインダーとなるＳＢラテックス（ガラス転移温度１５℃）１０部、水酸化ナトリウム０．２部、分散剤としてポリアクリル酸ソーダ０．２部、水溶性無機金属塩Ａ（硫酸マグネシウム）０．７部、及び希釈水を混合して固形分５０％の塗料を得た。
この塗料を、ブレードコーターを用いて片面あたり塗工量１２ｇ／ｍ２となるようにして、上記原紙の両面に塗工した。尚、この時の塗工速度は５００ｍ／ｍｉｎであった。塗工後、紙中水分率５％となるまで乾燥し、ＪＩＳ−Ｚ  ８７４１に基づく光入射角７５度の白紙光沢度が６０％となるようにスーパーカレンダー処理し、インクジェット記録媒体を得た。
【００４３】
［実施例２］
上記塗料中の水溶性無機金属塩Ａに代えて、水溶性無機金属塩Ｂ（塩化カルシウム）０．７部を配合したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
【００４４】
［実施例３］
上記塗料中の水溶性無機金属塩Ａの配合量を０．３部に変更したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
【００４５】
［実施例４］
上記塗料中のカオリンＡに代えて、カオリンＢ（イメリス社製 ＣＡＰＩＭＤＧ，０．４μｍ以上４．２μｍ未満の粒子が体積基準の換算値で６８．４％）を８０部配合したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
【００４６】
［実施例５］
上記塗料中のカオリンＡに代えて、カオリンＣ（エンゲルハード社製 ＨＳ，０．４μｍ以上４．２μｍ未満の粒子が体積基準の換算値で５８．２％）を８０部配合したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
【００４７】
［実施例６］
上記塗料中のカオリンＡの配合量を９５部に変更し、ゲル法シリカＡの配合量を５部に変更したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
［実施例７］
上記塗料中のカオリンＡの配合量を６０部に変更し、ゲル法シリカＡの配合量を４０部に変更したこと以外は、実施例１とまったく同様にして、ＪＩＳ−Ｚ  ８７４１に基づく光入射角７５度の白紙光沢度が４０％となるようにスーパーカレンダー処理し、インクジェット記録媒体を得た。
尚、実施例７の塗料の固形分は４０％であり、ブレードコーターで所定の紙中水分に管理するため、塗工速度を３００ｍ／ｍｉｎまで下げる必要が生じた。
【００４８】
［実施例８］
上記塗料中のカオリンＡの配合量を１００部に変更し、ゲル法シリカＡを配合しなかったこと以外は、実施例１とまったく同様にして、ＪＩＳ−Ｚ８７４１に基づく光入射角７５度の白紙光沢度が６０％となるようにスーパーカレンダー処理し、インクジェット記録媒体を得た。
【００４９】
［比較例１］
上記塗料中のゲル法シリカの配合量を１００部に変更し、カオリンＡを配合しなかったこと以外は、実施例１とまったく同様にして、ＪＩＳ−Ｚ  ８７４１に基づく光入射角７５度の白紙光沢度が３０％となるようにスーパーカレンダー処理し、インクジェット記録媒体を得た。
尚、比較例１の塗料の固形分は３０％であり、ブレードコーターで所定の紙中水分に管理するため、塗工速度を２５０ｍ／ｍｉｎまで下げる必要が生じた。
【００５０】
［比較例２］
炭酸カルシウム（製品名：ＦＭＴ−７５、ファイマテック社製）１００部、有機顔料Ａ１５部、バインダーとなるＳＢラテックス（ガラス転移温度１５℃）１０部、水酸化ナトリウム０．２部、分散剤としてポリアクリル酸ソーダ０．２部、水溶性無機金属塩Ａ０．７部、及び希釈水を混合して固形分６０％の塗料を得た。この塗料を、ブレードコーターを用いて片面あたり塗工量１２ｇ／ｍ２となるようにして、上記原紙の両面に塗工した。
塗工後、紙中水分率５％となるまで乾燥し、ＪＩＳ−Ｚ  ８７４１に基づく光入射角７５度の白紙光沢度が６０％となるようにスーパーカレンダー処理し、インクジェット記録媒体を得た。
【００５１】
［比較例３］
上記塗料中の水溶性無機金属塩Ａの配合量を０．０５部に変更したこと以外は、実施例１とまったく同様にして、ＪＩＳ−Ｚ  ８７４１に基づく光入射角７５度の白紙光沢度が６０％となるようにスーパーカレンダー処理し、インクジェット記録媒体を得た。
【００５２】
［比較例４］
上記塗料中の水溶性無機金属塩Ａの配合量を１．５部に変更したこと以外は、実施例１とまったく同様にして、塗料を作製したが、塗料の粘度上昇が激しく塗工できなかった。
【００５３】
実施例、比較例で得られたインクジェット記録媒体について、下記の評価を行った。
＜評価方法＞
１．白紙品質（白紙光沢度）
ＪＩＳ  Ｚ８７４１に準じて、光沢度計（村上色彩技術研究所製、Ｔｒｕｅ  ＧＬＯＳＳ  ＧＭ−２６ＰＲＯ）を用い、インク受容層表面に対し光入射角７５度の白紙光沢度を測定した。
【００５４】
２．インクジェット印字品質
市販の顔料インクジェットプリンタ（セイコーエプソン社製、ＧＰ−７００）で印字を行い、以下の評価方法に準じて印字評価した。
２−１．乾燥性（インク吸収性）
上記プリンタ（写真用紙／きれいモード）にて１．５ポイントの太さの黒色直線を印字し、印字１０分後に指で擦り、以下の基準で乾燥性を評価した。
○：指で擦っても印字部が殆ど延びず、インク吸収速度が速く、良好なレベルである。
△：指で擦ると印字部が若干延び、ややインク吸収速度が遅いが、実用上問題の無いレベルである。
×：指で擦ると印字部が延び、インク吸収速度が遅く、実用に耐えないレベルである。
【００５５】
２−２．印字部の耐擦過性
上記プリンタ（写真用紙／きれいモード）にて１．５ポイントの太さの黒色直線を５本並べて印字し、印字１０分後及び５時間後に乾いた綿棒で擦り、以下の基準で耐擦過性を評価した。
○：綿棒で擦ってもインクが剥がれず、良好なレベルである。
△：綿棒で擦るとインクが若干剥がれるが、実用上問題の無いレベルである。
×：綿棒で擦るとインクが剥がれ、実用に耐えないレベルである。
【００５６】
２−３．色間の境界滲み
上記プリンタ（写真用紙／きれいモード）にて、黄色べた部内に黒文字が入るパターンを印字し、目視で文字のにじみを評価した。
○：全くにじんでおらず、良好なレベルである。
△：若干黄色ベタ部ににじんでいるが、実用上問題の無いレベルである。
×：ひどくにじんでいて、実用に耐えないレベルである。
【００５７】
２−４．オフセット印刷用塗工紙の風合い
上記プリンタにて所定のパターンをインクジェット印字した。これと同一のパターンをオフセット印刷用塗工紙（オーロラコート：日本製紙社製、坪量１０４．７ｇ／ｍ２）にオフセット印刷した。各インクジェット印刷物の見た目や手触り等の質感をオフセット印刷物と比較し、以下の基準で評価した。
○：見た目や手触り等の質感がオフセット印刷用塗工紙に近く、オフセット印刷物の風合いを有している。
×：見た目や手触り等の質感がオフセット印刷用塗工紙と異なり、オフセット印刷物の風合いを有していない。
【００５８】
得られた結果を表１、表２に示す。
【００５９】
【表１】
2010228304.tif 000002
【００６０】
【表２】
2010228304.tif 000003
【００６１】
表１、表２から明らかなように、各実施例の場合、画像の耐擦過性が良好で、インク吸収性にも優れ、種々の品質をバランスよく満足したとともに、オフセット印刷用塗工紙の風合いも得られた。但し、インク受容層の顔料中のカオリンの割合が７０質量％未満である実施例７の場合、インク受容層の塗工速度が他の実施例に比べて低下した。
【００６２】
一方、顔料としてカオリンをまったく含まずゲル法シリカのみを含有した比較例１の場合、インク吸収性や印字部の耐擦過性には優れていたが、オフセット印刷用塗工紙とは風合いが異なり、またインク受容層の塗工速度が低下して操業性にも劣った。
顔料としてカオリンをまったく含まず炭酸カルシウムのみを無機顔料として含有した比較例２の場合、インク吸収性や印字部の耐擦過性に劣った。これは、インク受容層の空隙が著しく少なくなり、インク受容層のインク保持能力が低くなったためと考えられる。
インク受容層中の全ての顔料に対し、水溶性無機金属塩の配合割合が０．１質量部未満である比較例３の場合、乾燥性、耐擦過性は実施例１とほぼ同等であったが、境界にじみが顕著に生じ、総合的にインク吸収性の向上効果が大きく劣るものとなった。一方、二価以上の水溶性無機金属塩の含有割合が１．０質量部を超えた比較例４の場合、インク受容層用塗料の作製時に塗料中の無機顔料が凝集し、塗工できなかった。これは、水溶性無機金属塩によって顔料の凝集性が強くなり過ぎたためと考えられる。